"波長500nmにおける全光線透過率が、90以上であり、120°Cで72時間加熱後の、波長320nmの光透過率が、50以上であることを特徴とする、導光性ポリウレタン樹脂。ヒンダードフェノール系酸化防止剤が、ポリイソシアネート100質量部に対して、0.05~10質量部含有されていることを特徴とする、請求項1に記載の導光性ポリウレタン樹脂。種類の異なる2種類以上のヒンダードフェノール系酸化防止剤を含有することを特徴とする、請求項1または2に記載の導光性ポリウレタン樹脂。ヒンダードフェノール系酸化防止剤として、トリエチレングリコール-ビス[3-3-t-ブチル-5-メチル-4-ヒドロキシフェニルプロピオネート]、および/または、オクタデシル-3-3,5-ジ-t-ブチル-4-ヒドロキシフェニルプロピオネートを含むことを特徴とする、請求項1または2に記載の導光性ポリウレタン樹脂。請求項1~4のいずれか一項に記載の導光性ポリウレタン樹脂から形成されることを特徴とする、導光部材。一方、導光性シートは、用途によっては、例えば、耐熱性が要求される場合があり、高温下に曝しても透明性、とりわけ、短波長領域の光透過性を確保することが、要求される場合がある。しかしながら、特許文献1に記載の導光板材料用ポリウレタンシートは、耐熱性が十分ではなく、高温下に曝すと光透過性が低下するという不具合がある。本発明の目的は、光透過性に優れるとともに、高温下に曝しても短波長領域の光に対して優れた透過性を確保することができる導光性ポリウレタン樹脂、および、その導光性ポリウレタン樹脂から得られる導光部材を提供することにある。上記の目的を達成するため、本発明の導光性ポリウレタン樹脂は、波長500nmにおける全光線透過率が、90以上であり、120°Cで72時間加熱後の、波長320nmの光透過率が、50以上であることを特徴としている。また、本発明の導光性ポリウレタン樹脂は、ヒンダードフェノール系酸化防止剤が、ポリイソシアネート100質量部に対して、0.05~10質量部含有されていることが好適である。また、本発明の導光性ポリウレタン樹脂は、種類の異なる2種類以上のヒンダードフェノール系酸化防止剤を含有することが好適である。また、本発明の導光性ポリウレタン樹脂は、ヒンダードフェノール系酸化防止剤として、トリエチレングリコール-ビス[3-3-t-ブチル-5-メチル-4-ヒドロキシフェニルプロピオネート]、および/または、オクタデシル-3-3,5-ジ-t-ブチル-4-ヒドロキシフェニルプロピオネートを含むことが好適である。また、本発明の導光部材は、上記の導光性ポリウレタン樹脂から形成されることを特徴としている。本発明の導光性ポリウレタン樹脂によれば、波長500nmにおける全光線透過率が90以上という優れた光透過性を確保するとともに、120°Cで72時間加熱後も、波長320nmの光透過率が50以上であり、高温下に曝しても短波長領域の光に対して優れた透過性を確保することができる。そのため、本発明の導光性ポリウレタン樹脂から形成される本発明の導光部材は、光透過性に優れるとともに、高温下に曝しても短波長領域の光に対して優れた透過性を確保することができる。本発明の導光性ポリウレタン樹脂は、例えば、ポリイソシアネートと活性水素基含有化合物との反応により得られる。ポリイソシアネートとしては、例えば、ポリイソシアネート単量体、ポリイソシアネート誘導体、イソシアネート基末端プレポリマーなどが挙げられる。ポリイソシアネート単量体としては、例えば、芳香族ポリイソシアネート、芳香脂肪族ポリイソシアネート、脂肪族ポリイソシアネートなどのポリイソシアネートなどが挙げられる。芳香族ポリイソシアネートとしては、例えば、トリレンジイソシアネート2,4-または2,6-トリレンジイソシアネートもしくはその混合物TDI、フェニレンジイソシアネートm-、p-フェニレンジイソシアネートもしくはその混合物、4,4’-ジフェニルジイソシアネート、1,5-ナフタレンジイソシアネートNDI、ジフェニルメタンジイソシネート4,4’-、2,4’-または2,2’-ジフェニルメタンジイソシネートもしくはその混合物MDI、4,4’-トルイジンジイソシアネートTODI、4,4’-ジフェニルエーテルジイソシアネートなどの芳香族ジイソシアネートなどが挙げられる。芳香脂肪族ポリイソシアネートとしては、例えば、キシリレンジイソシアネート1,3-または1,4-キシリレンジイソシアネートもしくはその混合物XDI、テトラメチルキシリレンジイソシアネート1,3-または1,4-テトラメチルキシリレンジイソシアネートもしくはその混合物TMXDI、ω,ω’-ジイソシアネート-1,4-ジエチルベンゼンなどの芳香脂肪族ジイソシアネートなどが挙げられる。脂肪族ポリイソシアネートとしては、例えば、トリメチレンジイソシアネート、1,2-プロピレンジイソシアネート、ブチレンジイソシアネートテトラメチレンジイソシアネート、1,2-ブチレンジイソシアネート、2,3-ブチレンジイソシアネート、1,3-ブチレンジイソシアネート、1,5-ペンタメチレンジイソシアネートPDI、1,6-ヘキサメチレンジイソシアネートHDI、2,4,4-または2,2,4-トリメチルヘキサメチレンジイソシアネート、2,6-ジイソシアネートメチルカプエートなどの脂肪族ジイソシアネートなどが挙げられる。また、脂肪族ポリイソシアネートには、脂環族ポリイソシアネートが含まれる。脂環族ポリイソシアネートとしては、例えば、1,3-シクロペンタンジイソシアネート、1,3-シクロペンテンジイソシアネート、シクロヘキサンジイソシアネート1,4-シクロヘキサンジイソシアネート、1,3-シクロヘキサンジイソシアネート、3-イソシアナトメチル-3,5,5-トリメチルシクロヘキシルイソシアネートイソホロジイソシアネートIPDI、メチレンビスシクロヘキシルイソシアネート4,4’-、2,4’-または2,2’-メチレンビスシクロヘキシルイソシアネート、これらのTrans,Trans-体、Trans,Cis-体、Cis,Cis-体、もしくはその混合物H12MDI、メチルシクロヘキサンジイソシアネートメチル-2,4-シクロヘキサンジイソシアネート、メチル-2,6-シクロヘキサンジイソシアネート、ノルボルナンジイソシアネート各種異性体もしくはその混合物NBDI、ビスイソシアナトメチルシクロヘキサン1,3-または1,4-ビスイソシアナトメチルシクロヘキサンもしくはその混合物H6XDIなどの脂環族ジイソシアネートが挙げられる。これらポリイソシアネート単量体は、単独使用または2種類以上併用することができる。ポリイソシアネート単量体として、好ましくは、脂肪族ポリイソシアネートが挙げられる。ポリイソシアネート誘導体としては、例えば、上記したポリイソシアネート単量体の多量体例えば、2量体、3量体例えば、イソシアヌレート変性体、イミノオキサジアジンジオン変性体、5量体、7量体など、アロファネート変性体例えば、上記したポリイソシアネート単量体と、後述する低分子量ポリオールとの反応より生成するアロファネート変性体など、ポリオール変性体例えば、ポリイソシアネート単量体と後述する低分子量ポリオールとの反応より生成するポリオール変性体アルコール付加体など、ビウレット変性体例えば、上記したポリイソシアネート単量体と、水やアミン類との反応により生成するビウレット変性体など、ウレア変性体例えば、上記したポリイソシアネート単量体とジアミンとの反応により生成するウレア変性体など、オキサジアジントリオン変性体例えば、上記したポリイソシアネート単量体と炭酸ガスとの反応により生成するオキサジアジントリオンなど、カルボジイミド変性体上記したポリイソシアネート単量体の脱炭酸縮合反応により生成するカルボジイミド変性体など、ウレトジオン変性体、ウレトンイミン変性体などが挙げられる。これらポリイソシアネート誘導体は、単独使用または2種類以上併用することができる。ポリイソシアネート誘導体として、好ましくは、イソシアヌレート変性体、ビウレット変性体が挙げられる。イソシアネート基末端プレポリマーは、少なくとも2つのイソシアネート基を分子末端に有するウレタンプレポリマーであって、ポリイソシアネートポリイソシアネート単量体、ポリイソシアネート誘導体およびイソシアネート基末端プレポリマーから選択されるポリイソシアネート、好ましくは、ポリイソシアネート単量体およびポリイソシアネート誘導体から選択されるポリイソシアネートと、ポリオール成分後述とを、ポリオール成分後述の水酸基に対するポリイソシアネートの当量比NCO/OHが、1より大きくなる割合、好ましくは、1.5~50の割合でウレタン化反応させることにより、得ることができる。ウレタン化反応は、公知の方法に準拠することができる。ウレタン化反応における反応温度は、例えば、50~120°C、好ましくは、50~100°Cであり、反応時間は、例えば、0.5~15時間、好ましくは、1~10時間である。また、ウレタン化反応では、必要により、有機溶媒を配合し、その存在下において、イソシアネート基末端プレポリマーを調製することができる。有機溶媒としては、例えば、アセトン、メチルエチルケトン、メチルイソブチルケトン、シクロヘキサノンなどのケトン類、例えば、アセトニトリルなどのニトリル類、酢酸メチル、酢酸エチル、酢酸ブチル、酢酸イソブチルなどのアルキルエステル類、例えば、n-ヘキサン、n-ヘプタン、オクタンなどの脂肪族炭化水素類、例えば、シクロヘキサン、メチルシクロヘキサンなどの脂環族炭化水素類、例えば、トルエン、キシレン、エチルベンゼンなどの芳香族炭化水素類、例えば、メチルセロソルブアセテート、エチルセロソルブアセテート、メチルカルビトールアセテート、エチルカルビトールアセテート、エチレングリコールエチルエーテルアセテート、プロピレングリコールメチルエーテルアセテート、3-メチル-3-メトキシブチルアセテート、エチル-3-エトキシプロピオネートなどのグリコールエーテルエステル類、例えば、ジエチルエーテル、テトラヒドロフラン、ジオキサンなどのエーテル類、例えば、塩化メチル、塩化メチレン、クロロホルム、四塩化炭素、臭化メチル、ヨウ化メチレン、ジクロロエタンなどのハロゲン化脂肪族炭化水素類、例えば、N-メチルピロリドン、ジメチルホルムアミド、N,N’-ジメチルアセトアミド、ジメチルスルホキシド、ヘキサメチルホスホニルアミドなどの極性非プロトン類などが挙げられる。これら有機溶媒は、単独使用または2種類以上併用することができる。なお、有機溶媒の配合割合は、目的および用途により、適宜設定される。また、上記ウレタン化反応においては、必要に応じて、例えば、有機酸系、スズ系、鉛系、アミン系などの、後述するウレタン化触媒を添加することができる。さらに、必要により、得られるイソシアネート基末端プレポリマーから遊離の未反応のポリイソシアネートを、例えば、蒸留や抽出などの公知の除去手段により除去してもよい。イソシアネート基末端プレポリマーのイソシアネート基当量は、例えば、84~840、好ましくは、140~420である。また、未反応のポリイソシアネートの含有量は、例えば、80質量以下、好ましくは、60質量以下、さらに好ましくは、40質量以下である。なお、イソシアネート基当量は、アミン当量と同義であり、JISK1603-12007のA法またはB法により、求めることができる。未反応のポリイソシアネートの含有量は、例えば、HPLC測定により求めることができる。これらポリイソシアネートは、単独使用または2種類以上併用することができる。ポリイソシアネートとして、好ましくは、ポリイソシアネート単量体とポリイソシアネート誘導体の併用や、また、ポリイソシアネート単量体とポリイソシアネート誘導体とイソシアネート基末端プレポリマーとの併用が挙げられる。ポリイソシアネート単量体とポリイソシアネート誘導体とを併用する場合において、それらの配合割合は、ポリイソシアネートの総量100質量部に対して、ポリイソシアネート単量体が、例えば、80質量部以下、好ましくは、20~60質量部であり、ポリイソシアネート誘導体が、例えば、20質量部以上、好ましくは、40~80質量部である。また、ポリイソシアネート単量体とポリイソシアネート誘導体とイソシアネート基末端プレポリマーとを併用する場合において、それらの配合割合は、ポリイソシアネートの総量100質量部に対して、ポリイソシアネート単量体が、例えば、60質量部以下、好ましくは、40質量部以下であり、ポリイソシアネート誘導体が、例えば、100質量部未満、好ましくは、20~80質量部であり、イソシアネート基末端プレポリマーが、例えば、100質量部未満、好ましくは、20~80質量部である。また、ポリイソシアネートは、上記した溶剤の溶液として調製することもでき、その場合には、その固形分濃度は、例えば、10~90質量、好ましくは、20~80質量である。また、ポリイソシアネートのイソシアネート基含有率JISK1603-12007に準拠は、例えば、5~50質量、好ましくは、10~30質量である。また、このウレタンプレポリマーのアミン当量JISK1603-12007に準拠は、例えば、84~840、好ましくは、140~420である。活性水素基含有化合物としては、例えば、ポリオール成分水酸基を2つ以上有するポリオールを主として含有する成分、ポリアミン成分アミノ基を2つ以上有するポリアミンを主として含有する化合物などが挙げられる。ポリオール成分としては、例えば、低分子量ポリオールおよび高分子量ポリオールが挙げられる。低分子量ポリオールは、水酸基を2つ以上有する数平均分子量300未満、好ましくは、400未満の化合物であって、例えば、エチレングリコール、プロピレングリコール、1,3-プロパンジオール、1,4-ブチレングリコール、1,3-ブチレングリコール、1,2-ブチレングリコール、1,5-ペンタンジオール、1,6-ヘキサンジオール、ネオペンチルグリコール、3-メチル-1,5-ペンタンジオール、2,2,2-トリメチルペンタンジオール、3,3-ジメチロールヘプタン、アルカンC7~20ジオール、1,3-または1,4-シクロヘキサンジメタノールおよびそれらの混合物、1,3-または1,4-シクロヘキサンジオールおよびそれらの混合物、水素化ビスフェノールA、1,4-ジヒドロキシ-2-ブテン、2,6-ジメチル-1-オクテン-3,8-ジオール、ビスフェノールA、ジエチレングリコール、トリエチレングリコール、ジプロピレングリコールなどの2価アルコール、例えば、グリセリン、トリメチロールプロパンなどの3価アルコール、例えば、テトラメチロールメタンペンタエリスリトール、ジグリセリンなどの4価アルコール、例えば、キシリトールなどの5価アルコール、例えば、ソルビトール、マンニトール、アリトール、イジトール、ダルシトール、アルトリトール、イノシトール、ジペンタエリスリトールなどの6価アルコール、例えば、ペルセイトールなどの7価アルコール、例えば、ショ糖などの8価アルコールなどが挙げられる。これら低分子量ポリオールは、単独使用または2種類以上併用することができる。高分子量ポリオールは、水酸基を2つ以上有する数平均分子量300以上、好ましくは、400以上の化合物であって、例えば、ポリエーテルポリオール、ポリエステルポリオール、ポリカーボネートポリオール、ポリウレタンポリオール、エポキシポリオール、植物油ポリオール、ポリオレフィンポリオール、アクリルポリオール、および、ビニルモノマー変性ポリオールが挙げられる。ポリエーテルポリオールとしては、例えば、ポリプロピレンポリオール、ポリテトラメチレンエーテルポリオールなどのポリオキシアルキレンポリオールなどが挙げられる。ポリプロピレンポリオールとしては、例えば、上記した低分子量ポリオールまたは芳香族/脂肪族ポリアミンを開始剤とするプロピレンオキサイドの付加重合物プロピレンオキサイドと、エチレンオキサイドなどのアルキレンオキサイドとのランダムおよび/またはブロック共重合体を含む。が挙げられる。ポリテトラメチレンエーテルポリオールとしては、例えば、テトラヒドロフランのカチオン重合により得られる開環重合物や、テトラヒドロフランの重合単位に上記した2価アルコールを共重合した非晶性ポリテトラメチレンエーテルグリコールなどが挙げられる。ポリエステルポリオールとしては、例えば、上記した低分子量ポリオールと多塩基酸とを、公知の条件下、反応させて得られる重縮合物が挙げられる。多塩基酸としては、例えば、シュウ酸、マロン酸、コハク酸、メチルコハク酸、グルタール酸、アジピン酸、1,1-ジメチル-1,3-ジカルボキシプロパン、3-メチル-3-エチルグルタール酸、アゼライン酸、セバシン酸、その他の飽和脂肪族ジカルボン酸C11~13、例えば、マレイン酸、フマル酸、イタコン酸、その他の不飽和脂肪族ジカルボン酸、例えば、オルソフタル酸、イソフタル酸、テレフタル酸、トルエンジカルボン酸、ナフタレンジカルボン酸、その他の芳香族ジカルボン酸、例えば、ヘキサヒドロフタル酸、その他の脂環族ジカルボン酸、例えば、ダイマー酸、水添ダイマー酸、ヘット酸などのその他のカルボン酸、および、それらカルボン酸から誘導される酸無水物、例えば、無水シュウ酸、無水コハク酸、無水マレイン酸、無水フタル酸、無水2-アルキルC12~C18コハク酸、無水テトラヒドロフタル酸、無水トリメリット酸、さらには、これらのカルボン酸などから誘導される酸ハライド、例えば、シュウ酸ジクロライド、アジピン酸ジクロライド、セバシン酸ジクロライドなどが挙げられる。また、ポリエステルポリオールとして、例えば、植物由来のポリエステルポリオール、具体的には、上記した低分子量ポリオールを開始剤として、ヒドロキシル基含有植物油脂肪酸例えば、リシノレイン酸を含有するひまし油脂肪酸、12-ヒドロキシステアリン酸を含有する水添ひまし油脂肪酸などなどのヒドロキシカルボン酸を、公知の条件下、縮合反応させて得られる植物油系ポリエステルポリオールなどが挙げられる。また、ポリエステルポリオールとして、例えば、上記した低分子量ポリオール好ましくは、2価アルコールを開始剤として、例えば、ε-カプロラクトン、γ-バレロラクトンなどのラクトン類や、例えば、L-ラクチド、D-ラクチドなどのラクチド類などを開環重合して得られる、ポリカプロラクトンポリオール、ポリバレロラクトンポリオール、さらには、それらに上記した2価アルコールを共重合したラクトン系ポリエステルポリオールなどが挙げられる。ポリカーボネートポリオールとしては、例えば、上記した低分子量ポリオール好ましくは、2価アルコールを開始剤とするエチレンカーボネートの開環重合物や、例えば、1,4-ブタンジオール、1,5-ペンタンジオール、3-メチル-1,5-ペンタンジオールや1,6-ヘキサンジオールなどの2価アルコールと、開環重合物とを共重合した非晶性ポリカーボネートポリオールなどが挙げられる。また、ポリウレタンポリオールは、上記により得られたポリエステルポリオール、ポリエーテルポリオールおよび/またはポリカーボネートポリオールを、イソシアネート基NCOに対する水酸基OHの当量比OH/NCOが1を超過する割合で、ポリイソシアネートと反応させることによって、ポリエステルポリウレタンポリオール、ポリエーテルポリウレタンポリオール、ポリカーボネートポリウレタンポリオール、あるいは、ポリエステルポリエーテルポリウレタンポリオールなどとして得ることができる。エポキシポリオールとしては、例えば、上記した低分子量ポリオールと、例えば、エピクロルヒドリン、β-メチルエピクロルヒドリンなどの多官能ハロヒドリンとの反応により得られるエポキシポリオールが挙げられる。植物油ポリオールとしては、例えば、ひまし油、やし油などのヒドロキシル基含有植物油などが挙げられる。例えば、ひまし油ポリオール、または、ひまし油脂肪酸とポリプロピレンポリオールとの反応により得られるエステル変性ひまし油ポリオールなどが挙げられる。ポリオレフィンポリオールとしては、例えば、ポリブタジエンポリオール、部分ケン価エチレン-酢酸ビニル共重合体などが挙げられる。アクリルポリオールとしては、例えば、ヒドロキシル基含有アクリレートと、ヒドロキシル基含有アクリレートと共重合可能な共重合性ビニルモノマーとを、共重合させることによって得られる共重合体が挙げられる。ヒドロキシル基含有アクリレートとしては、例えば、2-ヒドロキシエチルメタアクリレート、ヒドロキシプロピルメタアクリレート、ヒドロキシブチルメタアクリレート、2,2-ジヒドロキシメチルブチルメタアクリレート、ポリヒドロキシアルキルマレエート、ポリヒドロキシアルキルフマレートなどが挙げられる。好ましくは、2-ヒドロキシエチルメタアクリレートなどが挙げられる。共重合性ビニルモノマーとしては、例えば、メチルメタアクリレート、エチルメタアクリレート、プロピルメタアクリレート、イソプロピルメタアクリレート、ブチルメタアクリレート、イソブチルメタアクリレート、s-ブチルメタアクリレート、t-ブチルメタアクリレート、ペンチルメタアクリレート、イソペンチルメタアクリレート、ヘキシルメタアクリレート、イソノニルメタアクリレート、2-エチルヘキシルメタアクリレート、シクロヘキシルアクリレートなどのアルキルメタアクリレート炭素数1~12、例えば、スチレン、ビニルトルエン、α-メチルスチレンなどの芳香族ビニル、例えば、メタアクリロニトリルなどのシアン化ビニル、例えば、メタアクリル酸、フマル酸、マレイン酸、イタコン酸などのカルボキシル基を含むビニルモノマー、または、そのアルキルエステル、例えば、エチレングリコールジメタアクリレート、ブチレングリコールジメタアクリレート、ヘキサンジオールジメタアクリレート、オリゴエチレングリコールジメタアクリレート、トリメチロールプロパンジメタアクリレート、トリメチロールプロパントリメタアクリレートなどのアルカンポリオールポリメタアクリレート、例えば、3-2-イソシアネート-2-プロピル-α-メチルスチレンなどのイソシアネート基を含むビニルモノマーなどが挙げられる。そして、アクリルポリオールは、これらヒドロキシル基含有アクリレート、および、共重合性ビニルモノマーを、適当な溶剤および重合開始剤の存在下において共重合させることにより得ることができる。また、アクリルポリオールには、例えば、シリコーンポリオールやフッ素ポリオールが含まれる。シリコーンポリオールとしては、例えば、上記したアクリルポリオールの共重合において、共重合性ビニルモノマーとして、例えば、γ-メタクリロキシプロピルトリメトキシシランなどのビニル基を含むシリコーン化合物が配合されたアクリルポリオールが挙げられる。フッ素ポリオールとしては、例えば、上記したアクリルポリオールの共重合において、共重合性ビニルモノマーとして、例えば、テトラフルオロエチレン、クロロトリフルオロエチレンなどのビニル基を含むフッ素化合物が配合されたアクリルポリオールが挙げられる。ビニルモノマー変性ポリオールは、上記した高分子量ポリオールと、ビニルモノマーとの反応により得ることができる。これら高分子量ポリオールは、単独使用または2種類以上併用することができる。これらポリオール成分は、単独使用または2種類以上併用することができる。ポリオール成分の水酸基当量は、例えば、45~2500、好ましくは、45~1000であり、数平均分子量は、例えば、90~5000、好ましくは、90~3000であり、平均官能基数は、例えば、2~6、好ましくは、2~4である。ポリアミン成分としては、例えば、芳香族ポリアミン、芳香脂肪族ポリアミン、脂環族ポリアミン、脂肪族ポリアミン、アミノアルコール、第1級アミノ基、または、第1級アミノ基および第2級アミノ基を有するアルコキシシリル化合物、ポリオキシエチレン基含有ポリアミンなどが挙げられる。芳香族ポリアミンとしては、例えば、4,4’-ジフェニルメタンジアミン、トリレンジアミンなどが挙げられる。芳香脂肪族ポリアミンとしては、例えば、1,3-または1,4-キシリレンジアミンもしくはその混合物などが挙げられる。脂環族ポリアミンとしては、例えば、3-アミノメチル-3,5,5-トリメチルシクロヘキシルアミン別名:イソホロンジアミン、4,4’-ジシクロヘキシルメタンジアミン、2,52,6-ビスアミノメチルビシクロ[2.2.1]ヘプタン、1,4-シクロヘキサンジアミン、1-アミノ-3-アミノメチル-3,5,5-トリメチルシクロヘキサン、ビス-4-アミノシクロヘキシルメタン、ジアミノシクロヘキサン、3,9-ビス3-アミノプロピル-2,4,8,10-テトラオキサスピロ[5.5]ウンデカン、1,3-および1,4-ビスアミノメチルシクロヘキサンおよびそれらの混合物などが挙げられる。脂肪族ポリアミンとしては、例えば、エチレンジアミン、プロピレンジアミン、1,3-プロパンジアミン、1,4-ブタンジアミン、1,5-ペンタンジアミン、1,6-ヘキサメチレンジアミン、ヒドラジン水和物を含む。、ジエチレントリアミン、トリエチレンテトラミン、テトラエチレンペンタミン、1,2-ジアミノエタン、1,2-ジアミノプロパン、1,3-ジアミノペンタンなどが挙げられる。アミノアルコールとしては、例えば、N-2-アミノエチルエタノールアミンなどが挙げられる。第1級アミノ基、または、第1級アミノ基および第2級アミノ基を有するアルコキシシリル化合物としては、例えば、γ-アミノプロピルトリエトキシシラン、N-フェニル-γ-アミノプロピルトリメトキシシランなどのアルコキシシリル基含有モノアミン、N-βアミノエチルγ-アミノプロピルトリメトキシシラン、N-βアミノエチルγ-アミノプロピルメチルジメトキシシランなどが挙げられる。ポリオキシエチレン基含有ポリアミンとしては、例えば、ポリオキシエチレンエーテルジアミンなどのポリオキシアルキレンエーテルジアミンが挙げられる。より具体的には、例えば、日本油脂製のPEG1000ジアミンや、ハンツマン社製のジェファーミンED―2003、EDR-148、XTJ-512などが挙げられる。これらポリアミン成分は、単独使用または2種類以上併用することができる。また、これら活性水素基含有化合物は、単独使用または2種類以上併用することができる。また、活性水素基含有化合物は、上記した溶剤の溶液として調製することもでき、その場合には、その固形分濃度は、例えば、10~90質量、好ましくは、20~80質量である。これら、ポリイソシアネートおよび活性水素基含有化合物は、それらの反応により、光透過性を示す導光性ポリウレタン樹脂が得られるように、それぞれ選択的に組み合わせて用いられる。ポリイソシアネートおよび活性水素基含有化合物の組み合わせとしては、例えば、ポリイソシアネートとして、脂肪族ポリイソシアネート単量体好ましくは、HDI、H12MDI、NBDI、H6XDI、芳香脂肪族ポリイソシアネート単量体好ましくは、XDI、TMXDI、脂肪族ポリイソシアネート誘導体イソシアヌレート変性体、ビウレット変性体、アロファネート変性体などを用い、また、活性水素気含有化合物として、ポリオール成分好ましくは、ポリプロピレンポリオール、ポリテトラメチレンエーテルポリオール、ひまし油、ポリカプロラクトンポリオールを用いる組み合わせが挙げられる。また、ポリイソシアネートおよび活性水素基含有化合物の組み合わせとして、好ましくは、脂肪族ポリイソシアネート単量体およびポリエーテルポリオールから得られるイソシアネート基末端プレポリマーと、ポリイソシアネート単量体と、ポリイソシアネート誘導体を併用し、また、活性水素基含有化合物として、ポリエーテルポリオールを用いる組み合わせが挙げられる。さらに、その他の組み合わせとして、例えば、国際公開パンフレットWO2010/109983号に記載される組み合わせ、すなわち、ポリイソシアネートとして、平均分子量500~1500のポリプロピレングリコールポリエーテルポリオールおよび脂環族ジイソシアネートとからなるイソシアネート基末端プレポリマーを用いるとともに、活性水素基含有化合物として、ポリカプロラクトントリオールを用いる組み合わせなどが挙げられる。なお、ポリイソシアネートおよび活性水素基含有化合物の組み合わせは、上記に限定されず、目的および用途に応じて、種々のポリイソシアネートおよび活性水素基含有化合物を組み合わせて用いることができる。また、そのような場合において、ポリイソシアネートの数平均分子量や平均官能基数、活性水素気含有化合物の数平均分子量や平均官能基数、水酸基価などは、目的および用途に応じて、適宜選択される。また、本発明の導光性ポリウレタン樹脂は、好ましくは、ヒンダードフェノール系酸化防止剤を含んでいる。ヒンダードフェノール系酸化防止剤としては、例えば、4-メチル-2,6-ジ-tert-ブチルフェノールBHT、トリエチレングリコール-ビス[3-3-t-ブチル-5-メチル-4-ヒドロキシフェニルプロピオネート]商品名:イルガノックス245、チバジャパン製、1,6-ヘキサンジオール-ビス[3-3,5-ジ-t-ブチル-4-ヒドロキシフェニルプロピオネート]商品名:イルガノックス259、チバジャパン製、ペンタエリスリトールテトラキス[3-3,5-ジ-t-ブチル-4-ヒドロキシフェニルプロピオネート]商品名:イルガノックス1010、チバジャパン製、オクタデシル-3-3,5-ジ-t-ブチル-4-ヒドロキシフェニルプロピオネート商品名:イルガノックス1076、チバジャパン製、N,N’-ヘキサメチレンビス3,5-ジ-t-ブチル-4-ヒドロキシ-ヒドロシンナマミド商品名:イルガノックス1098、チバジャパン製、イソオクチル-3-3,5-ジ-t-ブチル-4-ヒドロキシフェニルプロピオネート商品名:イルガノックス1135、チバジャパン製、3,5-ジ-t-ブチル-4-ヒドロキシベンジルホスフォネート-ジエチルエステル商品名:イルガノックス1222、チバジャパン製、2,4,-ビス[オクチルチオメチル]-O-クレゾール商品名:イルガノックス1520L、チバジャパン製、トリス4-t-ブチル-3-ヒドロキシ-2,6-ジメチルベンジルイソシアヌレート商品名:イルガノックス3790、チバジャパン製、3,9-ビス[1,1-ジメチル-2-[3-t-ブチル-4-ヒドロキシ-5-メチルフェニルプロピオニルオキシ]エチル]2,4,8,10-テトラオキサスピロ[5.5]ウンデカン商品名:ADKSTABAO-80、アデカ製などが挙げられる。これらヒンダードフェノール系酸化防止剤は、単独使用または2種類以上併用することができる。ヒンダードフェノール系酸化防止剤として、好ましくは、種類の異なる2種類以上のヒンダードフェノール系酸化防止剤が用いられる。種類の異なる2種類以上のヒンダードフェノール系酸化防止剤を用いれば、加熱後における光透過性の向上を図ることができる。また、このような場合において、好ましくは、種類の異なる2種類以上のヒンダードフェノール系酸化防止剤のうちの1種類として、4-メチル-2,6-ジ-tert-ブチルフェノールBHTが用いられる。種類の異なる2種類以上のヒンダードフェノール系酸化防止剤を用いる場合において、1種類が4-メチル-2,6-ジ-tert-ブチルフェノールBHTであれば、とりわけ、加熱後における光透過性の向上を図ることができる。また、ヒンダードフェノール系酸化防止剤として、好ましくは、トリエチレングリコール-ビス[3-3-t-ブチル-5-メチル-4-ヒドロキシフェニルプロピオネート]、および/または、オクタデシル-3-3,5-ジ-t-ブチル-4-ヒドロキシフェニルプロピオネートを用いることが挙げられる。ヒンダードフェノール系酸化防止剤として、これらを用いれば、全光線透過率の向上を図ることができる。また、ヒンダードフェノール系酸化防止剤として、トリエチレングリコール-ビス[3-3-t-ブチル-5-メチル-4-ヒドロキシフェニルプロピオネート]、および/または、オクタデシル-3-3,5-ジ-t-ブチル-4-ヒドロキシフェニルプロピオネートが用いられる場合において、好ましくは、さらに、4-メチル-2,6-ジ-tert-ブチルフェノールBHTを併用することが挙げられる。トリエチレングリコール-ビス[3-3-t-ブチル-5-メチル-4-ヒドロキシフェニルプロピオネート]、および/または、オクタデシル-3-3,5-ジ-t-ブチル-4-ヒドロキシフェニルプロピオネートと、4-メチル-2,6-ジ-tert-ブチルフェノールBHTとを併用すれば、ヒンダードフェノール系酸化防止剤およびポリイソシアネートの析出を抑制することができる。ヒンダードフェノール系酸化防止剤の含有割合は、ポリイソシアネート100質量部に対して、例えば、0.05~10質量部、好ましくは、0.1~8質量部、より好ましくは、0.5~6質量部である。ヒンダードフェノール系酸化防止剤の含有割合が上記範囲であれば、とりわけ、加熱後における光透過性の向上を図ることができる。一方、ヒンダードフェノール系酸化防止剤の含有割合が上記範囲を超過すると、ヒンダードフェノール系酸化防止剤が析出する場合がある。また、本発明の導光性ポリウレタン樹脂は、さらに、その他の酸化防止剤ヒンダードフェノール系酸化防止剤を除く酸化防止剤を含むことができる。その他の酸化防止剤としては、例えば、トリス2,4-ジt-ブチルフェニルホスファイト商品名:イルガフォス168、チバジャパン製、ビス2,4-ジ-t-ブチルフェニルペンタエリスリトールジホスファイト商品名:アデカスタブPEP-24G、アデカ製、トリ-ノニルフェノールホスファイト商品名:アデカスタブ1178、アデカ製、トリデシルホスファイト商品名:アデカスタブ3010、アデカ製などのリン系酸化防止剤、例えば、2,5-チオフェンジイルビス5-t-ブチル-1,3-ベンゾキサゾール商品名:チノパールOB、チバジャパン製などのチオフェン系酸化防止剤などが挙げられる。これらその他の酸化防止剤は、単独使用または2種類以上併用することができる。なお、その他の酸化防止剤の配合割合は、特に制限されず、目的および用途に応じて、適宜設定される。また、導光性ポリウレタン樹脂には、その目的および用途などにより、好ましくは、スルホンアミド基を有する化合物を含有させる。スルホンアミド基を含有する化合物を含有させることにより、導光性ポリウレタン樹脂の熱安定性を向上させることができる。そのため、導光性ポリウレタン樹脂にスルホンアミド基を含有する化合物を含有させれば、熱安定性に優れるフィルムやシートなどを得ることができる。スルホンアミド基を含有する化合物としては、例えば、芳香族スルホンアミド類、脂肪族スルホンアミド類などが挙げられる。芳香族スルホンアミド類としては、例えば、ベンゼンスルホンアミド、ジメチルベンゼンスルホンアミド、スルファニルアミド、o-およびp-トルエンスルホンアミド、ヒドロキシナフタレンスルホンアミド、ナフタレン-1-スルホンアミド、ナフタレン-2-スルホンアミド、m-ニトロベンゼンスルホンアミド、p-クロロベンゼンスルホンアミドなどが挙げられる。脂肪族スルホンアミド類としては、例えば、メタンスルホンアミド、N,N-ジメチルメタンスルホンアミド、N,N-ジメチルエタンスルホンアミド、N,N-ジエチルメタンスルホンアミド、N-メトキシメタンスルホンアミド、N-ドデシルメタンスルホンアミド、N-シクロヘキシル-1-ブタンスルホンアミド、2-アミノエタンスルホンアミドなどが挙げられる。これらスルホンアミド基を含有する化合物は、単独使用または2種類以上併用することができる。スルホンアミド基を含有する化合物として、好ましくは、芳香族スルホンアミド類が挙げられ、さらに好ましくは、o-トルエンスルホンアミド、p-トルエンスルホンアミド、およびこれらの混合物が挙げられる。また、導光性ポリウレタン樹脂がスルホンアミド基含有化合物を含有する場合、導光性ポリウレタン樹脂に対するスルホンアミド基含有化合物の含有量は、質量基準で、例えば、好ましくは、1~10000ppmであり、さらに好ましくは、10~8000ppmであり、とりわけ好ましくは、10~3000ppmである。なお、本発明の導光性ポリウレタン樹脂には、必要に応じて、他の公知の添加剤、例えば、可塑剤、ブロッキング防止剤、耐熱安定剤、耐光安定剤、離型剤、さらには、顔料、染料、滑剤、フィラー、加水分解防止剤などを添加することができる。なお、以下において、導光性ポリウレタン樹脂の製造方法について説明するが、この製造方法において、上記した酸化防止剤、スルホンアミド基含有化合物などの添加剤を添加する場合には、その添加のタイミングは、特に制限されず、各成分の合成時に添加してもよく、あるいは、各成分の混合溶解時に添加してもよく、さらには、導光性ポリウレタン樹脂の分離乾燥後に添加することもできる。本発明の導光性ポリウレタン樹脂は、例えば、バルク重合や溶液重合などの重合方法により、製造することができる。バルク重合では、例えば、窒素気流下において、ポリイソシアネートを撹拌しつつ、これに、活性水素基含有化合物を加えて、反応温度50~250°C、さらに好ましくは50~200°Cで、0.5~15時間程度反応させる。溶液重合では、有機溶剤に、ポリイソシアネートおよび活性水素基含有化合物を加えて、反応温度50~120°C、さらに好ましくは50~100°Cで、0.5~15時間程度反応させる。有機溶剤としては、例えば、アセトン、メチルエチルケトン、メチルイソブチルケトン、シクロヘキサノンなどのケトン類、例えば、アセトニトリルなどのニトリル類、酢酸メチル、酢酸エチル、酢酸ブチル、酢酸イソブチルなどのアルキルエステル類、例えば、n-ヘキサン、n-ヘプタン、オクタンなどの脂肪族炭化水素類、例えば、シクロヘキサン、メチルシクロヘキサンなどの脂環族炭化水素類、例えば、トルエン、キシレン、エチルベンゼンなどの芳香族炭化水素類、例えば、メチルセロソルブアセテート、エチルセロソルブアセテート、メチルカルビトールアセテート、エチルカルビトールアセテート、エチレングリコールエチルエーテルアセテート、プロピレングリコールメチルエーテルアセテート、3-メチル-3-メトキシブチルアセテート、エチル-3-エトキシプロピオネートなどのグリコールエーテルエステル類、例えば、ジエチルエーテル、テトラヒドロフラン、ジオキサンなどのエーテル類、例えば、塩化メチル、塩化メチレン、クロロホルム、四塩化炭素、臭化メチル、ヨウ化メチレン、ジクロロエタンなどのハロゲン化脂肪族炭化水素類、例えば、N-メチルピロリドン、ジメチルホルムアミド、N,N’-ジメチルアセトアミド、ジメチルスルホキシド、ヘキサメチルホスホニルアミドなどの極性非プロトン類などが挙げられる。さらに、有機溶剤としては、例えば、非極性溶剤非極性有機溶剤が挙げられ、これら非極性溶剤としては、脂肪族、ナフテン系炭化水素系有機溶剤を含む、アニリン点が、例えば、10~70°C、好ましくは、12~65°Cの、低毒性で溶解力の弱い非極性有機溶剤や、ターペン油に代表される植物性油などが挙げられる。さらに、上記重合反応においては、必要に応じて、、例えば、アミン類や有機金属化合物などの公知のウレタン化触媒を添加することができる。アミン類としては、例えば、トリエチルアミン、トリエチレンジアミン、ビス-2-ジメチルアミノエチルエーテル、N-メチルモルホリンなどの3級アミン類、例えば、テトラエチルヒドロキシルアンモニウムなどの4級アンモニウム塩、例えば、イミダゾール、2-エチル-4-メチルイミダゾールなどのイミダゾール類などが挙げられる。有機金属化合物としては、例えば、酢酸錫、オクチル酸錫、オレイン酸錫、ラウリル酸錫、ジブチル錫ジアセテート、ジメチル錫ジラウレート、ジブチル錫ジラウレート、ジブチル錫ジメルカプチド、ジブチル錫マレエート、ジブチル錫ジラウレート、ジブチル錫ジネオデカノエート、ジオクチル錫ジメルカプチド、ジオクチル錫ジラウリレート、ジブチル錫ジクロリドなどの有機錫化合物、例えば、オクタン酸鉛、ナフテン酸鉛などの有機鉛化合物、例えば、ナフテン酸ニッケルなどの有機ニッケル化合物、例えば、ナフテン酸コバルトなどの有機コバルト化合物、例えば、オクテン酸銅などの有機銅化合物、例えば、オクチル酸ビスマス、ネオデカン酸ビスマスなどの有機ビスマス化合物などが挙げられる。さらに、ウレタン化触媒として、例えば、炭酸カリウム、酢酸カリウム、オクチル酸カリウムなどのカリウム塩が挙げられる。これらウレタン化触媒は、単独使用または2種類以上併用することができる。ウレタン化触媒として、好ましくは、有機金属化合物、より好ましくは、有機錫化合物、有機ビスマス化合物が挙げられる。また、上記重合反応においては、未反応のポリイソシアネートを、例えば、蒸留や抽出などの公知の除去手段により除去することができる。バルク重合および溶液重合では、例えば、ポリイソシアネートと、活性水素基含有化合物とを、活性水素基含有化合物中の活性水素基水酸基、アミノ基に対するポリイソシアネート中のイソシアネート基の当量比NCO/活性水素基が、例えば、0.75~1.3、好ましくは、0.9~1.1となるように配合する。また、上記重合反応をより工業的に実施する場合には、導光性ポリウレタン樹脂は、その用途に応じて、例えば、ワンショット法およびプレポリマー法などの公知の方法により、得ることができる。ワンショット法では、例えば、ポリイソシアネートと活性水素基含有化合物とを、活性水素基含有化合物中の活性水素基水酸基、アミノ基に対するポリイソシアネート中のイソシアネート基の当量比NCO/活性水素基が、例えば、0.75~1.3、好ましくは、0.9~1.1となるように処方混合した後、例えば、室温~250°C、好ましくは、室温~200°Cで、例えば、5分~72時間、好ましくは、4~24時間硬化反応させる。なお、硬化温度は、一定温度であってもよく、あるいは、段階的に昇温または冷却することもできる。また、プレポリマー法では、例えば、まず、ポリイソシアネートと活性水素基含有化合物の一部好ましくは、高分子量ポリオールとを反応させて、分子末端にイソシアネート基を有するイソシアネート基末端プレポリマーを合成する。次いで、得られたイソシアネート基末端プレポリマーと、活性水素基含有化合物の残部好ましくは、低分子量ポリオールおよび/またはポリアミン成分とを反応させて、硬化反応させる。なお、プレポリマー法において、活性水素基含有化合物の残部は、鎖伸長剤として用いられる。イソシアネート基末端プレポリマーを合成するには、ポリイソシアネートと活性水素基含有化合物の一部とを、活性水素基含有化合物の一部中の活性水素基に対するポリイソシアネート中のイソシアネート基の当量比NCO/活性水素基が、例えば、1.1~20、好ましくは、1.3~10、さらに好ましくは、1.3~6となるように処方混合し、反応容器中にて、例えば、室温~150°C、好ましくは、50~120°Cで、例えば、0.5~18時間、好ましくは、2~10時間反応させる。なお、この反応においては、必要に応じて、上記したウレタン化触媒を添加してもよく、また、反応終了後には、必要に応じて、未反応のポリイソシアネートを、例えば、蒸留や抽出などの公知の除去手段により、除去することもできる。次いで、得られたイソシアネート基末端プレポリマーと、活性水素基含有化合物の残部とを反応させるには、イソシアネート基末端プレポリマーと、活性水素基含有化合物の残部とを、活性水素基含有化合物の残部中の活性水素基に対するイソシアネート基末端プレポリマー中のイソシアネート基の当量比NCO/活性水素基が、例えば、0.75~1.3、好ましくは、0.9~1.1となるように処方混合し、例えば、室温~250°C、好ましくは、室温~200°Cで、例えば、5分~72時間、好ましくは、1~24時間硬化反応させる。そして、このようにして得られる導光性ポリウレタン樹脂は、波長500nmにおける全光線透過率が、90以上、好ましくは、91以上、より好ましくは、92以上、通常、99以下である。全光線透過率が上記範囲に満たない場合には、光学特性に劣る場合がある。なお、全光線透過率は、JISK7361-11997に準拠して、ヘイズメーター日本電色工業社、NDH2000や、村上色彩技術研究所社のHM-150型により測定される。また、導光性ポリウレタン樹脂のヘイズ値は、例えば、0~5、好ましくは、0~3、より好ましくは、0~2である。ヘイズ値が上記範囲内であれば、より透明性に優れた導光性ポリウレタン樹脂を得ることができる。一方、ヘイズ値が上記範囲を超える場合には、散乱光が増加し、白濁して見える場合がある。なお、ヘイズ値は、JISK71362000に準拠して、ヘイズメーター日本電色工業社のNDH2000や、村上色彩技術研究所社のHM-150型により測定される。また、このようにして得られる導光性ポリウレタン樹脂は、120°Cで72時間加熱後の、波長320nmの光透過率が、50以上、好ましくは、60以上、より好ましくは、70以上、通常、99以下である。加熱後の光透過率が上記範囲に満たない場合には、耐熱性が十分ではなく、高温下における光学特性に劣る場合がある。なお、光透過率は、JISK71051981に準拠して、分光光度計などにより測定される。そして、このようなの導光性ポリウレタン樹脂によれば、波長500nmにおける全光線透過率が90以上という優れた光透過性を確保するとともに、120°Cで72時間加熱した後にも、波長320nmの光透過率が50以上であり、高温下に曝しても短波長領域の光に対して優れた透過性を確保することができる。そのため、導光性ポリウレタン樹脂は、例えば、とりわけ、導光性フィルム、導光性シートなどの光学シートなど、導光部材として、好適に用いることができる。導光性ポリウレタン樹脂を導光部材として用いる場合には、例えば、上記したワンショット法やプレポリマー法において、各成分を所望の成形型にて反応させた後、脱型することにより、所望形状に成形することができる。そして、導光性ポリウレタン樹脂から形成される導光部材は、光透過性に優れるとともに、高温下に曝しても短波長領域の光に対して優れた透過性を確保することができる。次に、本発明を、製造例、実施例および比較例に基づいて説明するが、本発明は、下記の実施例によって限定されるものではない。製造例1ポリイソシアネートAの製造還流冷却管、窒素導入管、温度計、攪拌機を備えた4つ口フラスコ中に、ジオール2000ポリプロピレンジオール、開始剤:グリセリン、数平均分子量2000260質量部、トリオール3000ポリプロピレントリオール、数平均分子量300044質量部、および、ジプロピレングリコール80質量部を仕込み、窒素雰囲気下、80°Cで均一混合し、これに、1,6-ヘキサメチレンジイソシアネート415質量部を加えて、80°Cで反応させることにより、イソシアネート基末端プレポリマーaおよび遊離の1,6-ヘキサメチレンジイソシアネートを得た。さらに、タケネートD-170N1,6-ヘキサメチレンジイソシアネートのイソシアヌレート変性体、固形分濃度100、三井化学製200質量部と、BYK-A535消泡剤、ビックケミージャパン製0.025質量部と、オクチル酸錫0.025質量部と、o-トルエンスルホンアミド0.04質量部とを配合し、ポリイソシアネートAイソシアネート基含有率:18.5質量を得た。製造例2ポリイソシアネートBの製造還流冷却管、窒素導入管、温度計、攪拌機を備えた4つ口フラスコ中に、ジオール2000ポリプロピレンジオール、開始剤:グリセリン、数平均分子量2000183質量部、トリオール3000ポリプロピレントリオール、数平均分子量300055質量部、および、ジプロピレングリコール57質量部を仕込み、窒素雰囲気下、80°Cで均一混合し、これに、4,4’-メチレンビスシクロヘキシルイソシアネート705質量部を加えて、80°Cで反応させることにより、イソシアネート基末端プレポリマーbおよび遊離の4,4’-メチレンビスシクロヘキシルイソシアネートを得た。さらに、タケネートD-170N1,6-ヘキサメチレンジイソシアネートのイソシアヌレート変性体、固形分濃度100、三井化学製200質量部と、BYK-A535消泡剤、ビックケミージャパン製0.025質量部と、オクチル酸錫0.025質量部と、o-トルエンスルホンアミド0.04質量部とを配合し、ポリイソシアネートBイソシアネート基含有率:18.5質量を得た。製造例3ポリイソシアネートCの製造ノルボルナンジイソシアネート275.9質量部と、タケネートD-165N1,6-ヘキサメチレンジイソシアネートのビウレット変性体、固形分濃度100、三井化学製724.2質量部とを均一混合し、ポリイソシアネートCイソシアネート基含有率:28.3質量を得た。製造例4ポリイソシアネートDの製造ノルボルナンジイソシアネート275.9質量部と、タケネートD-170N1,6-ヘキサメチレンジイソシアネートのイソシアヌレート変性体、固形分濃度100、三井化学製724.2質量部とを均一混合し、ポリイソシアネートDイソシアネート基含有率:26.2質量を得た。製造例5ポリオールAの製造トリオール300分子末端が2級水酸基のポリプロピレントリオール、開始剤:グリセリン、数平均分子量300998.8質量部と、オクチル酸錫0.1質量部と、BYK-A535消泡剤、ビックケミージャパン製0.02質量部とを、50°Cにおいて均一に混合し、ポリオールA水酸基価:550mgKOH/gを得た。製造例6ポリオールBの製造アクトコールGR16A平均官能基数3.8のポリエーテルポリオール、開始剤:ソルビトール/グリセリン、数平均分子量400、三井化学製998.9質量部と、オクチル酸ビスマス1質量部と、disperbyk-111消泡剤、ビックケミージャパン製0.1質量部とを、50°Cにおいて均一に混合し、ポリオールB水酸基価:550mgKOH/gを得た。実施例1~20および比較例1~3表1~表3に示す配合処方で、ポリイソシアネートと活性水素基含有化合物と、酸化防止剤比較例1を除くとを、23°Cにて、活性水素基含有化合物中の活性水素基に対するポリイソシアネート中のイソシアネート基の当量比NCO/活性水素基が1.05となる割合で投入し、混合しながら減圧下にて脱泡した。その後、これを、注型モールドに流し込み、80°Cにて、12時間、硬化させた。これにより、厚み0.5mmのシート状の導光性ポリウレタン樹脂を得た。物性評価<全光線透過率>各実施例および各比較例で得られた導光性ポリウレタン樹脂の、波長500nmにおける全光線透過率を、ヘイズメーター型番NDH-2000、日本電色製により測定した。その結果を、表1~表3に示す。<光透過率>各実施例および各比較例で得られた導光性ポリウレタン樹脂を、120°Cの熱風乾燥機中で72時間加熱し、耐熱試験を実施した。耐熱試験後の導光性ポリウレタン樹脂の、波長320nmの光透過率を、分光光度計型番U-2000、日立製により測定した。その結果を、表1~表3に示す。なお、表1~表3に記載する略号の詳細を、下記する。BHT:4-メチル-2,6-ジ-tert-ブチルフェノールIRG1076:イルガノックス1076、オクタデシル-3-3,5-ジ-t-ブチル-4-ヒドロキシフェニルプロピオネートIRG245:イルガノックス245、トリエチレングリコール-ビス[3-3-t-ブチル-5-メチル-4-ヒドロキシフェニルプロピオネート]IRG1222:イルガノックス1222、3,5-ジ-t-ブチル-4-ヒドロキシベンジルホスフォネート-ジエチルエステル"